(57)【要約】      （修正有）【課題】コーティングシステムを使用して、基板を特定の材料でコーティングするシステムの提供。【解決手段】スパッタリングシステムは、基板１２０を含んでもよい。スパッタリングシステムは、少なくとも１つのターゲット１３１を含んでもよい。少なくとも１つのターゲットは、基板上に少なくとも１つの層をコーティングするための少なくとも１つのコーティング材料を含んでもよい。少なくとも１つのコーティング材料を不活性ガスの存在下で基板上にスパッタしてもよい。不活性ガスは、アルゴンガスとヘリウムガスとを含んでもよい。【選択図】図１Ａ
2020073710.tif 000002
【特許請求の範囲】
【請求項１】
スパッタリングシステムであって、
基板と；
少なくとも１つのターゲットとを含み、
前記少なくとも１つのターゲットは、前記基板上に少なくとも１つの層をコーティングするための少なくとも１つのコーティング材料を含み、
前記少なくとも１つのコーティング材料は、不活性ガスの存在下で前記基板上にスパッタされ、
前記不活性ガスは、アルゴンガスとヘリウムガスとを含む、スパッタリングシステム。
【請求項２】
前記不活性ガスが、約１：１〜約１：３のアルゴンガスとヘリウムガスとの比に関連している、請求項１に記載のスパッタリングシステム。
【請求項３】
前記不活性ガスが、１５％〜５５％のヘリウムガスに関連している、請求項１に記載のスパッタリングシステム。
【請求項４】
前記少なくとも１つのコーティング材料が、当該少なくとも１つのコーティング材料を水素化するための水素ガスの存在下で前記基板上にスパッタされる、請求項１に記載のスパッタリングシステム。
【請求項５】
前記水素ガスが、約８％〜約２０％の濃度に関連している、請求項４に記載のスパッタリングシステム。
【請求項６】
前記少なくとも１つの層が、第１のタイプの材料の層の第１の組と、第２のタイプの材料の層の第２の組とを含む、請求項１に記載のスパッタリングシステム。
【請求項７】
前記スパッタリングシステムが、パルス直流マグネトロンスパッタリングシステムである、請求項１に記載のスパッタリングシステム。
【請求項８】
前記少なくとも１つの層のアニーリング後固有応力レベルが、閾値未満である、請求項１に記載のスパッタリングシステム。
【請求項９】
コーティングシステムであって、
真空チャンバーと；
不活性ガスを前記真空チャンバーに配置するための不活性ガス源とを含み、
前記不活性ガスは、アルゴンガスとヘリウムガスとの混合物を含み、
前記コーティングシステムは、前記不活性ガス源を用いて、コーティング材料を基板上にスパッタするように構成されている、コーティングシステム。
【請求項１０】
前記不活性ガス源が、プラズマ活性化源またはアノードのうちの少なくとも１つである、請求項９に記載のコーティングシステム。
【請求項１１】
前記コーティング材料を提供するためのコーティング材料源をさらに含む、請求項９に記載のコーティングシステム。
【請求項１２】
前記コーティング材料源が、カソード上に配置されたターゲットである、請求項１１に記載のコーティングシステム。
【請求項１３】
前記真空チャンバー内に配置される前記不活性ガスに、前記基板上に前記コーティング材料をスパッタさせる少なくとも１つの電源をさらに含む、請求項９に記載のコーティングシステム。
【請求項１４】
前記コーティング材料が、
シリコン材料、
二酸化ケイ素材料、
シリコン−ゲルマニウム材料、または
ゲルマニウム材料のうちの少なくとも１つを含む、請求項９に記載のコーティングシステム。
【請求項１５】
前記コーティングシステムが、前記コーティング材料を前記基板上にスパッタして光学フィルターを形成するように構成されている、請求項９に記載のコーティングシステム。
【請求項１６】
前記光学フィルターが、約７００ナノメートル（ｎｍ）〜２５００ｎｍまたは約２５００ｎｍ〜８０００ｎｍのパスバンドに関連する、請求項１５に記載のコーティングシステム。
【請求項１７】
方法であって、
スパッタリングシステムによって、スパッタリングガスを前記スパッタリングシステムのチャンバー内に注入することと（前記スパッタリングガスは、アルゴンガスとヘリウムガスとの混合物である）、
前記スパッタリングシステムの前記チャンバー内に前記スパッタリングガスを注入することに基づいて、前記スパッタリングシステムによって、少なくとも１つのコーティング材料を前記スパッタリングシステムの前記チャンバー内に配置された基板上にスパッタすることを含む、方法。
【請求項１８】
前記少なくとも１つのコーティング材料を前記基板上にスパッタすることが、
前記スパッタリングシステムの前記チャンバーに配置されたアノードとカソードとを用いて、前記少なくとも１つのコーティング材料を前記基板上にスパッタすることを含む、請求項１７に記載の方法。
【請求項１９】
前記スパッタリングガスを注入することが、
前記スパッタリングガスを
前記アルゴンガスについて約２００ＳＣＣＭ〜５００ＳＣＣＭの流速、かつ、約９％〜約６０％のヘリウムガス寄与率で注入すること
を含む、請求項１７に記載の方法。
【請求項２０】
前記少なくとも１つのコーティング材料を前記基板の第１の面上にスパッタし；および
前記方法が、
別のコーティング材料を、別のスパッタリングガスを用いて、前記基板の別の面上にスパッタすることを含み、
前記別のスパッタリングガスは、アルゴンおよび非ヘリウムを含む、請求項１７に記載の方法。
【発明の詳細な説明】
【背景技術】
【０００１】
コーティングシステムを使用して、基板を特定の材料でコーティングすることができる。例えば、パルス直流（ＤＣ）マグネトロンスパッタリングシステムを、薄膜層、厚膜層等の堆積に使用することができる。一組の層を堆積することに基づいて、光学素子を形成することができる。例えば、薄膜を使用して、光学干渉フィルターなどのフィルターを形成することができる。場合によっては、光学素子が特定の波長の光で特定の機能を提供することに関連付けられることがある。例えば、光干渉フィルターは、近赤外（ＮＩＲ）範囲の光、中赤外（ＭＩＲ）範囲の光などに使用されることがある。
【０００２】
一例では、光送信機は、対象に向けられたＮＩＲ光を放射することがある。この場合、ジェスチャー認識システムでは、光送信機はユーザーに向けてＮＩＲ光を送信することがあり、ＮＩＲ光は、ユーザーから光受信機に向けて反射することがある。光受信機は、ＮＩＲ光に関する情報を捕捉することがあり、この情報は、ユーザーによって実行されているジェスチャーを識別するために使用され得る。例えば、ある装置は、その情報を使用して、ユーザーの３次元表示を生成し、その３次元表示に基づいてそのユーザーによって実行されているジェスチャーを識別することがある。
【０００３】
別の例では、ＮＩＲ光に関する情報を使用して、ユーザーの識別、ユーザーの特性（例えば、高さまたは重量）、ターゲットの別のタイプの特性（例えば、対象までの距離、対象のサイズ、または対象の形状）などを認識することができる。しかしながら、ユーザーに向かうＮＩＲ光の伝送中、および／またはユーザーから光受信機に向かう反射中に、周囲光がＮＩＲ光と干渉することがある。したがって、光受信機は、光干渉フィルター、バンドパスフィルターなどの光フィルターに光学的に結合されて、ＮＩＲ光が光受信機に向かって通過することを可能にし得る。
【発明の概要】
【０００４】
いくつかの実施によれば、スパッタリングシステムは、基板を含むことができる。スパッタリングシステムは、少なくとも１つのターゲットを含むことができる。少なくとも１つのターゲットは、基板上に少なくとも１つの層をコーティングするための少なくとも１つのコーティング材料を含むことができる。少なくとも１つのコーティング材料を、不活性ガスの存在下で基板上にスパッタすることができる。不活性ガスは、アルゴンガスおよびヘリウムガスを含むことができる。
【０００５】
いくつかの実施によれば、コーティングシステムは、真空チャンバーを含むことができる。コーティングシステムは、真空チャンバー内に不活性ガスを配置するための不活性ガス源を含むことができる。不活性ガスは、アルゴンガスとヘリウムガスとの混合物を含むことができる。コーティングシステムは、不活性ガス源を使用して基板上にコーティング材料をスパッタするように構成することができる。
【０００６】
いくつかの実施によれば、方法は、スパッタリングシステムによって、スパッタリングガスをスパッタリングシステムのチャンバー内に注入することを含むことができる。スパッタリングガスは、アルゴンガスとヘリウムガスとの混合物であってもよい。この方法は、スパッタリングシステムのチャンバー内にスパッタリングガスを注入することに基づいて、スパッタリングシステムによって、スパッタリングシステムのチャンバー内に配置された基板上に少なくとも１つのコーティング材料をスパッタすることを含むことができる。
【図面の簡単な説明】
【０００７】
【図１Ａ】図１Ａは、本明細書で説明される例示的な実施の概要の図である。
【図１Ｂ】図１Ｂは、本明細書で説明される例示的な実施の概要の図である。
【図１Ｃ】図１Ｃは、本明細書で説明される例示的な実施の概要の図である。
【図１Ｄ】図１Ｄは、本明細書で説明される例示的な実施の概要の図である。
【図２】図２は、本明細書で説明される例示的な実施に関連する光学素子の特性の一例の図である。
【図３】図３は、本明細書で説明される例示的な実施に関連する光学素子の一例の図である。
【図４】図４は、本明細書で説明される例示的な実施に関連する光学素子を含む光学システムの図である。
【発明の詳細な説明】
【０００８】
例示的な実施の以下の詳細な説明は、添付の図面を参照する。異なる図面における同一の参照符号は、同一又は類似の要素を特定することがある。
【０００９】
光受信機は、光送信機などの光源から光を受信することができる。例えば、光受信機は、光送信機からのおよびユーザーまたは別の対象などのターゲットから反射された、近赤外（ＮＩＲ）光または中赤外（ＭＩＲ）光を受信することができる。この場合、光受信機は、ＮＩＲ光ならびに可視スペクトル光などの周囲光を受信することがある。周囲光は、太陽光、電球からの光など、光送信機とは別の１つ以上の光源からの光を含むことがある。周囲光は、ＮＩＲ光に関する判定の精度を下げることがある。例えば、ジェスチャー認識システムでは、周囲光がＮＩＲ光に基づくターゲットの３次元画像の生成の精度を下げることがある。したがって、光受信機は周囲光を取り除き、ＮＩＲ光を光受信機に通過させるために、光学干渉フィルター、バンドパスフィルターなどの光学要素（例えば、光学フィルター）に光学的に結合され得る。同様に、特定のタイプの光（例えば、ＮＩＲ光）が検知システム、測定システム、通信システムなどのターゲットに向けられることを確実にするために、光送信機を光学素子に光学的に結合することができる。
【００１０】
光学素子は、薄膜技術、厚膜技術などを使用して製造することができる。例えば、パルス直流マグネトロンスパッタリングシステムを使用して、基板上に粒子をスパッタして、１つ以上の薄膜層（薄膜と呼ばれることもある）を形成することができる。この場合、スパッタリングシステムは、アルゴンガスなどの不活性ガスで満たされたスパッタリングチャンバー内で粒子（例えば、シリコン粒子、二酸化ケイ素粒子、ゲルマニウム粒子、シリコン−ゲルマニウム粒子など）をスパッタすることができる。
【００１１】
しかしながら、例えば、アルゴンガス環境中で粒子をスパッタすると、閾値を超える運動量でアルゴンイオンが薄膜に注入されることがある。その結果、薄膜およびその薄膜を含む光学素子に、閾値量の固有応力（例えば、圧縮固有応力）が形成されることがある。閾値量の固有応力に関連する光学素子は、閾値量の反りまたは曲がりを受けることがあり、その結果、その光学素子を含む光学システムの光学性能の低下につながることがある。さらに、閾値量の固有応力は、ウェーハ後処理（例えば、ダイシング）における困難性をもたらすことがあり、これは、光学素子の製造可能性を低くすることがある。固有応力誘起の反り、曲がりなどを低減させるために、光学素子は、閾値厚さで製造することができ、これは、追加の層および／またはより厚い層を堆積することによって達成し得る。追加の層および／またはより厚い層は、過剰なパッケージサイズ、コスト、製造の複雑さ、製造完了までの時間などにつながり得る。
【００１２】
本明細書に記載されるいくつかの実施は、アルゴン−ヘリウム系コーティングを利用して、光学素子の固有応力を減らすことができる。例えば、スパッタ堆積システムは、アルゴンガスとヘリウムガスとの混合物を含む環境を使用することができ、それによって、薄膜に注入されるアルゴンイオンの量を減らす。このようにして、ＮＩＲ波長またはＭＩＲ波長のための光学干渉フィルターコーティングなどの光学素子内の固有応力の量を減らすことができ、それによって、光学素子の反りおよび／または曲がりを減らすことができる。さらに、固有応力の低減に基づいて、光学素子の耐久性を下げることなく、光学素子の厚さを減らすことができる。このようにして、スパッタ堆積のための不活性ガス環境としてアルゴンガスおよびヘリウムガスを使用することは、例えば、アルゴンガス環境（ヘリウムガスなし）を使用することと比較して、パッケージサイズを縮小し、コストを減らし、複雑さを減らし、製造可能性を改善する。
【００１３】
図１Ａ〜１Ｄは、本明細書に記載されるスパッタ堆積システムの例１００の図である。
【００１４】
図１Ａに示すように、例１００は、真空チャンバー１１０と、基板１２０と、カソード１３０と、ターゲット１３１と、カソード電源１４０と、アノード１５０と、プラズマ活性化源（ＰＡＳ）１６０と、ＰＡＳ電源１７０とを含む。ターゲット１３１は、シリコン材料源、二酸化ケイ素材料源、ゲルマニウム材料源、シリコン−ゲルマニウム（ＳｉＧｅ）材料源、水素化ゲルマニウム材料源などのコーティング材料源を含むことができる。ＰＡＳ電源１７０は、ＰＡＳ１６０に電力を供給するために利用することができ、無線周波数（ＲＦ）電源を含むことができる。カソード電源１４０は、カソード１３０に電力を供給するために利用することができ、パルス直流（ＤＣ）電源を含むことができる。
【００１５】
図１Ａに関して、ターゲット１３１を、水素（Ｈ２）（例えば、ターゲット１３１のコーティング材料を水素化するため）ならびにアルゴンガスおよびヘリウムガスの混合物などの不活性ガスの存在下でスパッタして、水素化シリコン−ゲルマニウム材料などのコーティング材料を基板１２０上に層として堆積させる。このようにして、ＮＩＲ範囲（例えば、約７００ナノメートル（ｎｍ）〜２５００ｎｍ）、ＭＩＲ範囲（例えば、約２５００ｎｍ〜８０００ｎｍ）などにおけるパスバンドに関連付けられ、かつ閾値角度シフト（例えば、３次元感知および／または他のフィルター機能性のため）未満に関連付けられた光学干渉フィルターなどの光学フィルターを製造することができる。
【００１６】
本明細書に記載されるいくつかの実施は、アルゴンガスとヘリウムガスとの混合物であるスパッタリングガスに関して記載されるが、別の混合物、例えば、アルゴンガスと別のガスとの混合物、ヘリウムガスと別のガスとの混合物、または他のガスの組合せなどが可能である。さらに、本明細書に記載されるいくつかの実施は２つのガスの混合物に関して記載されるが、本明細書に記載されるいくつかの実施は、スパッタ堆積のための不活性ガス環境として３つ以上のガスを使用してもよい。アルゴンガスとヘリウムガスとの混合物を使用することに基づいて、スパッタ堆積中に基板１２０に注入されるアルゴンイオンの量を、不活性ガスとしてアルゴンガス（ヘリウムガスなし）を使用する場合と比較して、減らすことができる。不活性ガスに関するさらなる詳細は、図２に関して本明細書に記載される。
【００１７】
いくつかの実施では、真空チャンバー１１０を、第１のスパッタ堆積手順用の第１の不活性ガスと、第２のスパッタ堆積手順用の第２の不活性ガスとで満たすことができる。例えば、光学素子の閾値厚さ未満に関連する第１のコーティング（例えば、基板１２０の第１の面上の１つ以上の層）を堆積するために、真空チャンバー１１０を、アルゴンガスとヘリウムガスとの混合物で充填することができ、光学素子の閾値厚さ以上に関連する第２のコーティング（例えば、基板１２０の第２の面上の１つ以上の層）を堆積するために、真空チャンバー１１０を、アルゴンガス（ヘリウムガスなし）で充填することができる。このようにして、スパッタ堆積システムは、ウェーハの両側に堆積されたコーティング材料を含むウェーハを応力バランスさせることができ、それによって、より多くの圧縮固有応力を有するウェーハと比べて、例えば、ウェーハの取扱いを改善し、コーティング後処理（例えば、ウェーハのダイシング）の歩留まりを改善し、透過波面誤差を減らすことができる。
【００１８】
不活性ガス（例えば、アルゴンガスおよびヘリウムガス）を、アノード１５０および／またはＰＡＳ１６０などの不活性ガス源からチャンバー内に注入することができる。水素は、水素を活性化する働きをするＰＡＳ１６０を通って真空チャンバー１１０に導入される。さらに、または代替として、カソード１３０は、水素活性化を引き起こし得る（例えば、この場合、水素は、真空チャンバー１１０の別の部分から導入され得る）。さらに、または代替的に、アノード１５０は、水素活性化を引き起こしてもよい（例えば、この場合、水素は、アノード１５０によって真空チャンバー１１０に導入されてもよい）。いくつかの実施では、水素は、水素ガス、水素ガスと希ガス（例えば、アルゴンガスおよび／またはヘリウムガス）との混合物などの形態をとることができる。ＰＡＳ１６０は、カソード１３０の境界近傍内に配置することができ、ＰＡＳ１６０からのプラズマとカソード１３０からのプラズマとの重なりを可能にする。ＰＡＳ１６０の使用によって、薄膜層（例えば、水素化シリコン層）を比較的高い堆積速度で堆積することができる。いくつかの実施では、薄膜層を約０．０５ｎｍ／秒〜約２．０ｎｍ／秒の堆積速度、約０．５ｎｍ／秒〜約１．２ｎｍ／秒の堆積速度、約０．８ｎｍ／秒の堆積速度などで堆積する。
【００１９】
本明細書ではスパッタリング手順を水素化層に関して説明するが（例えば、水素ガスを注入して、水素化シリコン層、水素化ゲルマニウム層などを堆積する）、スパッタリング手順は、水素ガスを水素化層に注入することなく、不活性ガスとしてアルゴンおよびヘリウムを使用することができる。さらに、または代替的に、本明細書ではスパッタリング手順を、特定の幾何学的形状および特定の実施に関して説明するが、他の幾何学的形状および他の実施も可能である。例えば、水素を、別の方向から、カソード１３０に近接する境界内のガスマニホールドなどから注入してもよい。
【００２０】
図１Ｂ〜１Ｃに示すように、同様のスパッタ堆積システムは、真空チャンバー１１０、基板１２０、第１のカソード１８０、第２のカソード１９０、シリコンターゲット１８１、ゲルマニウムターゲット１９１、カソード電源１４０、アノード１５０、プラズマ活性化源（ＰＡＳ）１６０、およびＰＡＳ電源１７０を含む。この場合、シリコンターゲット１８１は、シリコンターゲットであり、ゲルマニウムターゲット１９１は、ゲルマニウムターゲットである。
【００２１】
図１Ｂに示すように、シリコンターゲット１８１は、基板１２０に対して約０度（例えば、基板１２０に対してほぼ平行）に配向され、ゲルマニウムターゲット１９１は、基板１２０に対して約１２０度に配向される。この場合、シリコンおよびゲルマニウムは、それぞれ、シリコンターゲット１８１およびゲルマニウムターゲット１９１から基板１２０上に、それぞれ、カソード１８０およびカソード１９０によってスパッタされる。
【００２２】
図１Ｃに示すように、同様のスパッタ堆積システムでは、シリコンターゲット１８１およびゲルマニウムターゲット１９１がそれぞれ、基板１２０に対して約６０度で配向され、シリコンおよびゲルマニウムは、それぞれ、カソード１８０およびカソード１９０によって、それぞれ、シリコンターゲット１８１およびゲルマニウムターゲット１９１から基板１２０上にスパッタされる。
【００２３】
図１Ｄに示すように、同様のスパッタ堆積システムでは、シリコンターゲット１８１は、基板１２０に対して約１２０度に配向され、ゲルマニウムターゲット１９１は、基板１２０に対して約０度に配向される。この場合、シリコンおよびゲルマニウムはそれぞれ、カソード１８０およびカソード１９０によって、それぞれ、シリコンターゲット１８１およびゲルマニウムターゲット１９１から基板１２０上にスパッタされる。
【００２４】
図１Ａ〜図１Ｄに関して、不活性ガスとしてアルゴンガスおよびヘリウムガスを使用するスパッタ堆積システムにおける構成要素の各構成は、ヘリウムガスが不活性ガスの一部として使用されない同様のスパッタ堆積システムと比較して、アルゴンイオンの注入が減少した、シリコンおよびゲルマニウムの異なる相対濃度をもたらし得る。
【００２５】
上述したように、１Ａ〜１Ｄは、単に一例として提供されているに過ぎない。他の例も可能であり、図１Ａ〜１Ｄに関して説明したものとは異なっていてもよい。
【００２６】
図２は、本明細書で説明される例示的な実施に関連する光学素子の特性の一例の図である。
【００２７】
図２に示すように、スパッタ堆積システムの構成２０２〜２１２の組を使用して製造した光学素子の特性が提供される。構成２０２は、ヘリウムの０標準立方センチメートル／分（ＳＣＣＭ）、アルゴンの４４０ＳＣＣＭ、および水素の７０ＳＣＣＭの流量を使用するベースラインの場合を表す。言い換えれば、構成２０２は、スパッタ堆積のための環境にヘリウムを含まないスパッタ堆積システムを使用して製造した光学素子を表す。示されるように、構成２０２は、０．５１７９ナノメートル／分（ｎｍ／分）のコーティング速度、−１０６７メガパスカル（ＭＰａ）のプリベーク（すなわち、プレアニーリング）固有応力（例えば、２８０℃への光学素子の加熱前の機械的固有応力の量）、および−７０８ＭＰａのポストベーク（すなわち、ポストアニーリング）固有応力（例えば、２８０℃への光学素子の加熱後の機械的固有応力の量）を有する光学素子をもたらす。この場合、光学素子の加熱は、機械的固有応力の３４％の減少をもたらす。
【００２８】
いくつかの実施では、スパッタ堆積システムは、約２００ＳＣＣＭ〜５００ＳＣＣＭ、約２４０ＳＣＣＭ〜４４０ＳＣＣＭなどのアルゴンガスの流量、および約９％〜約６０％、約８％〜２０％などのヘリウムガス寄与率に関連付けられてもよい。いくつかの実施では、スパッタ堆積システムは、約５０ＳＣＣＭ〜３００ＳＣＣＭ、約１００ＳＣＣＭ〜２５０ＳＣＣＭなどのヘリウムガスの流量に関連付けられてもよい。いくつかの実施では、スパッタ堆積システムは、約０ＳＣＣＭ〜１００ＳＣＣＭ、約７０ＳＣＣＭなどの水素ガスの流量、および約８％〜約６０％の水素ガス濃度に関連付けられてもよい。いくつかの実施では、スパッタ堆積システムは、約１：１〜約１：３のアルゴンガスとヘリウムガスの比に関連付けられてもよい。
【００２９】
図２にさらに示すように、構成２０４〜２１２では、ヘリウムおよびアルゴンの異なる濃度が対応する光学素子を製造するための不活性ガス環境として使用される。構成２０２のベースラインの場合と比べて、１００ＳＣＣＭ（例えば、構成２０６）〜２５０ＳＣＣＭ（例えば、構成２１２）の範囲のヘリウム濃度、および２４０ＳＣＣＭ（例えば、構成２０４）〜４４０ＳＣＣＭ（例えば、構成２０６〜２１２）の範囲のアルゴン濃度を使用すると、ベースラインの場合に対して、１０％（例えば、構成２０６）〜３０％（例えば、構成２０４）の固有応力の減少となる。言い換えれば、スパッタ堆積のための不活性ガス環境としてヘリウムガスとアルゴンガスとの混合物を使用すると、不活性ガス環境としてアルゴンガスのみを使用する場合と比べて、減少したプリベーク固有応力および減少したポストベーク固有応力を有する水素化シリコン光学素子が得られる。
【００３０】
本明細書に記載されるいくつかの実施はアルゴンガスおよびヘリウムガスの特定の濃度に関して、および水素化シリコンスパッタリングに関して記載されるが、他の濃度、他のスパッタリング材料などの他の構成も可能である。
【００３１】
上述したように、図２は、単に一例として提供されているに過ぎない。他の例も可能であり、図２に関して説明したものと異なっていてもよい。
【００３２】
図３は、例示的な光学フィルター３００の図である。図３は、本明細書に記載されるスパッタ堆積システムを使用して製造される光学フィルターの例示的な積層を示す。図３にさらに示すように、光学フィルター３００は、光学フィルターコーティング部分３１０および基板３２０を含む。
【００３３】
光学フィルターコーティング部分３１０は、一組の光学フィルター層を含む。例えば、光学フィルターコーティング部分３１０は、層３３０−１〜３３０−Ｎ＋１（Ｎ≧１）の第１の組と、層３４０−１〜３４０−Ｎの第２の組とを含む。別の例では、光学フィルターコーティング部分３１０は、単一のタイプの層（例えば、１つ以上の層３３０）、３つ以上のタイプの層（例えば、１つ以上の層３３０、１つ以上の層３４０、および１つ以上の他の１つ以上のタイプの層）などであってもよい。いくつかの実施では、層３３０は、シリコン−ゲルマニウム（ＳｉＧｅ）、水素化シリコン−ゲルマニウム層などの高屈折率材料の層（Ｈ層）の組を含むことができる。一部の層はＳｉＧｅなどの特定の材料として説明され得るが、一部の層は、（少量の）蛍光体、ホウ素、窒化物などを含んでもよい。いくつかの実施では、層３４０は、二酸化ケイ素層などの低屈折率材料の層（Ｌ層）の組を含むことができる。さらに、または代替として、Ｌ層は、窒化ケイ素層、Ｔａ２Ｏ５層、Ｎｂ２Ｏ５層、ＴｉＯ２層、Ａｌ２Ｏ３層、ＺｒＯ２層、Ｙ２Ｏ３層、Ｓｉ３Ｎ４層、それらの組合せなどを含むことができる。
【００３４】
いくつかの実施では、光学フィルターコーティング部分３１０は、層の特定量ｍに関連付けられてもよい。例えば、水素化シリコン−ゲルマニウム系光学フィルターは、２層〜２００層の範囲などの多数の交互層を含むことができる。アルゴンガスとヘリウムガスとの混合物を含む不活性ガス環境を使用することに基づいて、アルゴンガス環境（ヘリウムなし）と比べて、固有応力を減らすことができ、それによって、特定の量の層を、２００未満、１００未満、５０未満、２０未満、１０未満、５未満などの閾値量未満にすることができる。このように、本明細書に記載されるいくつかの実施は、閾値厚さ未満の光学フィルターを可能にし、そして、閾値厚さ未満であることから生じる耐久性、反り、曲がりなどに悪影響がない。
【００３５】
いくつかの実施では、光学フィルターコーティング部分３１０の各層は、特定の厚さに関連付けられてもよい。例えば、層３３０および３４０は、それぞれ、１ｎｍ〜１５００ｎｍ、１０ｎｍ〜５００ｎｍなどの厚さに関連付けられてもよい。さらに、または代替として、光学フィルターコーティング部分３１０は、０．１μｍ〜１００μｍ、０．２５μｍ〜１０μｍなどの厚さに関連付けられてもよい。いくつかの例では、層３３０および３４０のうちの少なくとも１つは、それぞれ、１０００ｎｍ未満、１００ｎｍ未満、または５ｎｍ未満などの厚さに関連付けられ得る。さらに、または代替として、光学フィルターコーティング部分３１０は、１００μｍ未満、５０μｍ未満、１０μｍ未満などの厚さに関連付けられてもよい。
【００３６】
いくつかの実施では、特定のシリコン−ゲルマニウム系材料を層３３０のために選択することができる。例えば、ＳｉＧｅ−５０、ＳｉＧｅ−４０、ＳｉＧｅ−６０などの特定のタイプのシリコン−ゲルマニウムを含むように、層３３０を、選択および／または製造してもよい（例えば、アルゴンガスとヘリウムガスとの混合物を使用するスパッタリング手順によって）。いくつかの実施では、層３３０は、本明細書に記載されるように、アルゴン／ヘリウム不活性ガス環境でのスパッタ堆積手順の結果として、アルゴンおよび／またはヘリウムなどの微量の別の材料を含んでもよい。
【００３７】
いくつかの実施では、別の材料を層３４０のために選択することができる。例えば、層３４０は、シリコン層の組、ゲルマニウム層の組、二酸化ケイ素（ＳｉＯ２）層の組、酸化アルミニウム（Ａｌ２Ｏ３）層の組、二酸化チタン（ＴｉＯ２）層の組、五酸化ニオブ（Ｎｂ２Ｏ５）層の組、五酸化タンタル（Ｔａ２Ｏ５）層の組、フッ化マグネシウム（ＭｇＦ２）層の組、窒化ケイ素（Ｓ３Ｎ４）層の組、酸化ジルコニウム（ＺｒＯｚ２）、酸化イットリウム（Ｙ２Ｏ３）などを含む。例えば、光学フィルターコーティング部分３１０は、シリコン／二酸化ケイ素コーティング、ゲルマニウム／二酸化ケイ素コーティング、シリコン−ゲルマニウム／二酸化ケイ素コーティングなどであってもよい。
【００３８】
いくつかの実施では、光学フィルターコーティング部分３１０は、スパッタリング手順を使用して製造することができる。例えば、光学フィルターコーティング部分３１０は、本明細書に記載されるように、パルスマグネトロン系スパッタリング手順を使用して、ガラス基板または別のタイプの基板上に交互層３３０および３４０をスパッタして製造してもよい。いくつかの実施では、本明細書に記載されるように、ケイ素をスパッタするための第１のカソードおよびゲルマニウムをスパッタするための第２のカソードなど、複数のカソードをスパッタリング手順に使用することができる。
【００３９】
いくつかの実施では、約２８０℃の温度での、または約２００℃〜約４００℃での第１のアニーリング手順、約３２０℃の温度での、または約２５０℃〜約３５０℃での第２のアニーリング手順など、１つ以上のアニーリング手順を使用して、光学フィルターコーティング部分３１０をアニールすることができる。
【００４０】
上述したように、図３は、単に一例として提供されているに過ぎない。他の例も可能であり、図３に関して説明したものと異なっていてもよい。
【００４１】
図４は、本明細書で説明される例示的な実施４００の図である。図４に示すように、例示的な実施４００は、センサーシステム４１０を含む。センサーシステム４１０は、光学システムの一部であってもよく、センサー判定に対応する電気出力を提供してもよい。センサーシステム４１０は、光学フィルター４３０を含む光学フィルター構造４２０と、光学センサー４４０とを含む。例えば、光学フィルター構造４２０は、光学干渉機能を実行する光学フィルター４３０、または偏光ビーム分割機能、逆偏光ビーム分割機能などの別のタイプの光学フィルターを含むことができる。センサーシステム４１０は、光信号をターゲット４６０（例えば、人、物体など）に向けて送信する光送信機４５０を含む。
【００４２】
本明細書で説明される実施は、センサーシステムにおける光学フィルターに関して説明されてもよいが、本明細書で説明される実施は、別のタイプのシステムで使用されてもよく、センサーシステムの外部などで使用されてもよい。
【００４３】
さらに図４に参照番号４７０で示すように、入力光信号は、光フィルター構造４２０に向けられる。入力光信号は、光送信機４５０によって放射されるＮＩＲ光、ＭＩＲ光など、およびセンサーシステム４１０が利用されている環境からの周囲光を含むことができる。例えば、光学フィルター４３０がバンドパスフィルターである場合、光送信機４５０は（例えば、ターゲット４６０によって実行されるジェスチャーの）ジェスチャー認識システムのためにユーザーへＮＩＲ光を向け、そしてＮＩＲ光は、光学センサー４４０がＮＩＲ光の測定を実行可能にするために、光学センサー４４０へターゲット４６０（例えば、ユーザー）から反射されてもよい。この場合、周囲光は、１つ以上の周囲光源（例えば、電球または太陽）から光学センサー４４０に向かってもよい。
【００４４】
別の例では、複数の光線をターゲット４６０に向けることができ、複数の光線のサブセットを光学フィルター構造４２０に向けて反射させることができ、光学フィルター構造４２０は図示のように、光学センサー４４０に対して傾いた角度で配置することができる。いくつかの実施では、別の傾斜角度（例えば、バンドパスフィルターに対して０度傾斜角度）を使用することができる。いくつかの実施では、光学フィルター構造４２０は、光学センサー４４０から距離をおいて配置されるのではなく、光学センサー４４０上に直接配置および／または形成されてもよい。例えば、光学フィルター構造４２０は、例えば、フォトリソグラフィー、スパッタ堆積技術（例えば、スパッタ堆積のための不活性ガス混合物としてアルゴンガスおよびヘリウムガスを使用する）などを使用して、光学センサー４４０上にコーティングおよびパターン化されてもよい。別の例では、光送信機４５０は、ＮＩＲ光を別のタイプのターゲット４６０に向けることができ（例えば、車両の近くの物体を検出するため、盲人の近くの物体を検出するため、物体の近くを検出するため（例えば、ＬＩＤＡＲ技術を使用して）など）、その結果、ＮＩＲ光および周囲光を光学センサー４４０に向けることができる。
【００４５】
図４に参照番号４８０によってさらに示すように、光信号の一部は、光学フィルター４３０および光フィルター構造４２０を通過する。例えば、光学フィルター４３０のシリコン−ゲルマニウム層（例えば、高屈折率材料）と別のタイプの材料層（例えば、二酸化ケイ素（ＳｉＯ２）などの低屈折率材料）とを交互に配置することにより、光の第１の偏光を第１の方向に反射させることができる。この場合、スパッタリングのための不活性ガス環境としてアルゴンガスとヘリウムガスとの混合物を用いたスパッタ堆積技術を使用することに基づいて、他の技術と比べて、光学フィルター４３０内の固有応力の量を減らすことができ、それによって、光学フィルター４３０の厚さを減らすこと、センサーシステム４１０のサイズを小さくすることなどが可能になる。
【００４６】
図４に参照番号４９０によってさらに示され、光学センサー４４０に伝わる光信号の部分に基づいて、光学センサー４４０は、ユーザーのジェスチャーを認識する際、または物体の存在を検出する際の使用などのために、センサーシステム４１０に出力電気信号を提供することができる。いくつかの実施では、光学フィルター４３０および光学センサー４４０の別の配置を利用することができる。例えば、光信号の第２の部分を入力光信号と同一直線上に通過させるのではなく、光フィルター４３０は、光信号の第２の部分を異なる位置にある光学センサー４４０に向け別の方向に向けることができる。別の例では、光学センサー４４０は、アバランシェフォトダイオード、シリコン系検出器、インジウム−ガリウム−ヒ素（ＩｎＧａＡｓ）検出器、赤外線検出器などとすることができる。
【００４７】
上述したように、図４は、単に一例として提供されているに過ぎない。他の例も可能であり、図４に関して説明したものと異なっていてもよい。
【００４８】
このようにして、光学素子、光学フィルター、光学システム、センサーシステムなどを、スパッタ堆積手順を使用して製造することができる。スパッタリングのための不活性ガス環境としてアルゴンガスとヘリウムガスとの混合物を使用することに基づいて、光学フィルターのスパッタ層に埋め込まれるアルゴンイオンの量を減らすことができ、それによって、アルゴンガス環境（ヘリウムガスなし）を使用する場合と比べて、スパッタ層内の固有応力の量を減らすことができる。この場合、スパッタ層内の固有応力の量を減らすことに基づいて、スパッタ層、光学システム、センサーシステムなどの厚さを、過度の曲がり、反りなどなしに（固有応力の量が増大したスパッタ層と比べて）減らすことができる。
【００４９】
前述の開示は、例示および説明を提供するが、網羅的であることまたは実施を開示された厳密な形態に限定することを意図しない。修正および変形が上記の開示に照らして可能であり、または実装の実施から獲得されてもよい。
【００５０】
本明細書では、いくつかの実施を閾値に関連して説明する。本明細書中で使用されるように、閾値を満足することは、閾値より大きい値、閾値より大きい値、閾値より高い値、閾値以上の値、閾値より小さい値、閾値より少ない値、閾値より低い値、閾値以下の値、閾値と等しい値などを指し得る。
【００５１】
特徴の特定の組み合わせが特許請求の範囲に記載され、および／または明細書に開示されているが、これらの組み合わせは、可能な実施の開示を限定することを意図していない。実際、これらの特徴の多くは、特許請求の範囲に具体的に記載されていない、および／または本明細書に開示されていない方法で組み合わせることができる。以下に列挙される各従属請求項は、１つの請求項のみに直接従属し得るが、可能な実施の開示は、請求項セットにおける他の全ての請求項と組み合わせた各従属請求項を含む。
【００５２】
本明細書で使用される要素、動作、または命令はそのように明示的に説明されない限り、重要または必須であると解釈されるべきではない。また、本明細書で使用されるように、冠詞「ａ」および「ａｎ」は、１つ以上の項目を含むことが意図され、「１つ以上」と交換可能に使用され得る。さらに、本明細書で使用されるように、用語「組」は１つ以上の項目（例えば、関連する項目、関連しない項目、関連する項目と関連しない項目との組み合わせなど）を含むように意図され、「１つ以上」と交換可能に使用され得る。１つの項目のみを意図する場合には、「１つの」という用語又は類似した文言が使用されている。また、本明細書で使用されるように、用語「有する」、「有する」、「有する」などは、限定されない用語であることが意図される。さらに、「に基づく」という語句は特に明記しない限り、「に少なくとも部分的に基づく」ことを意味することを意図している。
【図１Ａ】
2020073710.tif 000003
【図１Ｂ】
2020073710.tif 000004
【図１Ｃ】
2020073710.tif 000005
【図１Ｄ】
2020073710.tif 000006
【図２】
2020073710.tif 000007
【図３】
2020073710.tif 000008
【図４】
2020073710.tif 000009
【外国語明細書】
2020073710000001.pdf